(57)【要約】【課題】プラスチックレンズを凹面側を下側に向けてトレイ上に載置した場合に、トレイとの吸着が生じないようにしたプラスチックレンズの製造方法及びアニール方法を提供すること。【解決手段】少なくとも眼球側の面が球面あるいは非球面形状の凹面に形成された眼鏡用プラスチックレンズを成形後にアニールするアニール工程を含む場合に、同レンズを載置面が平面かつ平滑に構成されたトレイ上に不均一な微細凹凸部を有する紙片を敷き、同凹面側を下側に向けて同紙片上に載置した状態で加熱雰囲気中においてアニール処理を行うようにした。これによってトレイとの吸着が生じないためレンズのアニール処理段階における変形が防止される。【選択図】      なし【特許請求の範囲】
【請求項１】
少なくとも一方の面が球面あるいは非球面形状の凹面に形成されたプラスチックレンズを成形後にアニールするアニール工程を含むプラスチックレンズの製造方法であって、
前記レンズを載置面が平面かつ平滑に構成されたトレイ上に不均一な微細凹凸部を有する紙片を敷き、同凹面側を下側に向けて同紙片上に載置して加熱雰囲気中においてアニール処理を行うようにしたことを特徴とするプラスチックレンズの製造方法。
【請求項２】
少なくとも一方の面球面あるいは非球面形状の凹面に形成されたプラスチックレンズを成形後にアニールするアニール工程を含むプラスチックレンズの製造方法であって、
前記レンズを平面かつ均一あるいは不均一な微細な凹凸部が形成された載置面を有するトレイ上に同凹面側を下側に向けて載置して加熱雰囲気中においてアニール処理を行うようにしたことを特徴とするプラスチックレンズの製造方法。
【請求項３】
前記載置面に形成された凹凸部の算術平均面粗さＲａが０．０５μｍ以上であることを特徴とする請求項２に記載のプラスチックレンズの製造方法。
【請求項４】
前記トレイはガラス製であることを特徴とする請求項１〜３のいずれかに記載のプラスチックレンズの製造方法。
【請求項５】
少なくとも一方の面球面あるいは非球面形状の凹面に形成されるプラスチックレンズを載置面が平面かつ平滑に構成されたトレイ上に不均一な微細凹凸部を有する紙片を敷き、同凹面側を下側に向けて同紙片上に載置して加熱雰囲気中においてアニール処理を行うプラスチックレンズのアニール方法。
【請求項６】
少なくとも一方の面球面あるいは非球面形状の凹面に形成されるプラスチックレンズを平面かつ均一あるいは不均一な微細な凹凸部が形成された載置面を有するトレイ上に同凹面側を下側に向けて載置して加熱雰囲気中においてアニール処理を行うプラスチックレンズのアニール方法。
【請求項７】
前記載置面に形成された凹凸部の算術平均面粗さＲａが０．０５μｍ以上であることを特徴とする請求項６に記載のプラスチックレンズのアニール方法。
【請求項８】
前記トレイはガラス製であることを特徴とする請求項５〜７のいずれかに記載のプラスチックレンズのアニール方法。
【発明の詳細な説明】
【技術分野】
【０００１】
本発明は成形後に内部歪みを除去するためにアニール処理を行うことを必要とするプラスチックレンズの製造方法及びアニール方法に関するものである。
【背景技術】
【０００２】
例えば眼鏡用プラスチックレンズの製造方法は一般にレンズ用モノマーを調整し、レンズ用モールド内にそのモノマーを充填し所定の温度及び時間条件の下で熱硬化させて製品を得るようにしている。ところがレンズのような偏肉形状の製品を成形する際には加熱から冷却にかけてレンズ内部の各領域における温度履歴が微妙に異なることからレンズに内部歪みが発生して予定される光学的性能が得られないことがある。そのため、従来から成形後の眼鏡用プラスチックレンズにアニール処理を行って内部歪みを除去するようにしている。このようなアニール処理の技術例として特許文献１及び２を挙げる。
アニールの方法はいくつかあるが、加熱炉に成形後のプラスチックレンズを導入してガラス転移点以上の加熱雰囲気中に一定時間静置するという方法が最も一般的である。
【特許文献１】特開２００６−２７６７２１号公報
【特許文献２】特開平７−１０８６２２号公報
【発明の開示】
【発明が解決しようとする課題】
【０００３】
ところで、眼鏡用プラスチックレンズは基本的に物体側の面が凸面形状とされ、眼球側の面が凹面形状とされたメニスカスレンズの外形を呈している。この場合にどちらか一方の面を下にしてアニール処理を行う必要があるが、どちらを下にするかには一長一短がある。上記特許文献２では凹面側を上側に向けて（つまり凸面側を下側に向けて）アニール処理を行うためにホルダーでプラスチックレンズを保持するという手段を採用しているが、実際にはホルダーへの装着の手間やホルダーを用意することの設備コストが発生するため一定の不都合が生じやすいレンズ、具体的にはアニール処理を行う段階ですでに眼球側の面にトーリック面が設定されているレンズのようなケース以外であれば凹面側を下側に向けてアニール処理を行う方が実際的である。つまり、凹面側の全周縁で設置面に接するようなレンズであればレンズはしっかりと保持されるため凹面側を下側に向けてアニール処理することは可能である。
しかし、このように凹面側を下側に向けてアニール処理する場合、従来では次のような課題が生じていた。
（１）アニール処理をする際には眼鏡用プラスチックレンズをトレイに載置することとなるが、このようなトレイに眼鏡用プラスチックレンズを凹面側を下側に向けて載置した場合に、時々アニール処理の際の加熱によってレンズがトレイの平滑な載置面に密着してしまうという現象が発生する場合がある。更に、その結果としてレンズとガラス板面との間に外気から隔離された空間が形成されてしまい、その内部の気圧が冷却に伴って周囲の気圧よりも低くなってしまうことからレンズがその気圧差によってガラス板面方向に引き寄せられて公差の範囲内の変形を越えて設計されたカーブが浅くなってしまう現象が生じてしまうことがあった。更に、アニール処理で内部歪みを除去するところがレンズの変形が原因で新たな内部歪みを招来してしまうことが確認されている。
尚、アニール処理用のトレイとして、それほどの重くないこと、熱変形しにくいこと、掃除しやすいこと、さびたりしないこと、低価格であること等の条件から一般にガラス板が多く用いられている。しかし、ガラス板以外のトレイ、例えば合金製や熱硬化樹脂製のトレイであっても同様に生じる問題である。
（２）眼鏡用プラスチックレンズに高屈折率・薄型を求めるようになってきているため、モノマーも高屈折率材料を多用するようになってきている。一部の高屈折率材料ではそもそも硬化状態で従来の材料を比較して柔らかめであることと、高屈折率する理由がユーザーが薄型レンズを求めているということであるため成形されたレンズ自体が従来に較べ比重が高いわりに薄いということからよりアニールの際の加熱によりより変形しやすくなってしまう事情がある。
このような変形は眼鏡用プラスチックレンズに限らず凹面側を下側に向けてアニール処理するプラスチックレンズ全般に生じる課題でもある。
本発明は、上記課題を解消するためになされたものでありその目的は、プラスチックレンズを凹面側を下側に向けてトレイ上に載置した場合に、トレイとの吸着が生じないようにしたプラスチックレンズの製造方法及びアニール方法を提供することにある。
【課題を解決するための手段】
【０００４】
上記目的を達成するために、請求項１に記載の発明では、少なくとも一方の面が球面あるいは非球面形状の凹面に形成されたプラスチックレンズを成形後にアニールするアニール工程を含むプラスチックレンズの製造方法であって、前記レンズを載置面が平面かつ平滑に構成されたトレイ上に不均一な微細凹凸部を有する紙片を敷き、同凹面側を下側に向けて同紙片上に載置して加熱雰囲気中においてアニール処理を行うようにしたことをその要旨とする。
また、請求項２に記載の発明では、少なくとも一方の面が球面あるいは非球面形状の凹面に形成されたプラスチックレンズを成形後にアニールするアニール工程を含むプラスチックレンズの製造方法であって、前記レンズを平面かつ均一あるいは不均一な微細な凹凸部が形成された載置面を有するトレイ上に同凹面側を下側に向けて載置して加熱雰囲気中においてアニール処理を行うようにしたことをその要旨とする。
また、請求項３に記載の発明では請求項２に記載の発明の構成に加え、前記載置面に形成された凹凸部の算術平均面粗さＲａが０．０５μｍ以上であることをその要旨とする。
また、請求項４に記載の発明では請求項１〜３のいずれかに記載の発明の構成に加え、前記トレイはガラス製であることをその要旨とする。
請求項５に記載の発明では、少なくとも一方の面が球面あるいは非球面形状の凹面に形成されるプラスチックレンズを載置面が平面かつ平滑に構成されたトレイ上に不均一な微細凹凸部を有する紙片を敷き、同凹面側を下側に向けて同紙片上に載置して加熱雰囲気中においてアニール処理を行うようにしたことをその要旨とする。
請求項６に記載の発明では、少なくとも一方の面が球面あるいは非球面形状の凹面に形成されるプラスチックレンズを平面かつ均一あるいは不均一な微細な凹凸部が形成された載置面を有するトレイ上に同凹面側を下側に向けて載置して加熱雰囲気中においてアニール処理を行うようにしたことをその要旨とする。
また、請求項７に記載の発明では請求項６に記載の発明の構成に加え、前記載置面に形成された凹凸部の算術平均面粗さＲａが０．０５μｍ以上であることをその要旨とする。
また、請求項８に記載の発明では請求項５〜７のいずれかに記載の発明の構成に加え、前記トレイはガラス製であることをその要旨とする。
【０００５】
上記のように構成すれば、トレイ上に不均一な微細凹凸部を有する紙片を敷いた場合ではアニール処理の際の加熱によってプラスチックレンズが若干柔らかくなっても紙片に密着しないかあるいは密着しにくく、例え、密着したとしても空気の流通が確保されることとなってレンズと紙片との間に外気から隔離された空間が形成されることがない。また、トレイの載置面に均一あるいは不均一な微細凹凸部を形成した場合ではアニール処理の際の加熱によってプラスチックレンズが若干柔らかくなっても載置面に密着しないかあるいは密着しにくく、例え、密着したとしても空気の流通が確保されることとなってレンズと紙片との間に外気から隔離された空間が形成されることがない。
ここに、プラスチックレンズは少なくとも一方の面が眼球側の面が球面あるいは非球面形状の凹面に形成されたレンズである必要がある。眼鏡用プラスチックレンズであるならば眼球側の面が球面あるいは非球面形状の凹面に形成されている必要がある。例えば眼球側の面にトーリック面が形成されている眼鏡用プラスチックレンズのようなレンズはここでは含まれない。
ここに「不均一な微細凹凸部を有する紙片」とは伏せられたレンズの当接面との間に空気の流通が可能な程度の凹凸を有する紙片であればよく、通常の原料パルプから製造されれる上質紙、中質紙、下級紙等の洋紙のいずれもが使用可能である。これら洋紙は繊維からなる可撓性を有する素材であるため均一な凹凸を形成することはないが通常の算術平均面粗さＲａ（光学式測定）で０．５〜５０μｍ程度と算出される。和紙の場合には一般にこれよりも面粗度は大きくなる。洋紙の方が和紙に比べより均質でかつ安価であるので本発明で使用するには洋紙のほうが好ましい。特に洋紙の種類は限定されるものではない。上質紙、中質紙、下級紙のいずれもが使用可能である。
また、「均一あるいは不均一な微細な凹凸部が形成された載置面」とは平滑に加工されたトレイの載置面に対して研磨加工あるいはサンドブラスト加工によって粗度を与えたものであって、例えば通常の平滑な加工（例えばいわゆる鏡面加工のような滑らかな加工面）では算術平均面粗さＲａ０．００１〜０．０１μｍ（触針式測定）程度であるところ、０．０５μｍ以上とすることが好ましい（例えば一般的に磨りガラスとして認識され始めるのは算術平均面粗さＲａ０．０５μｍ（触針式測定）程度からである）。尚、サンドブラスト加工ではもっと粗い粗度を与えることも可能である（最大で１ｍｍ以上の算術平均面粗さＲａ（触針式測定））。しかし、あまり凹凸が大きいと凹凸部の当接面への食い込みと明らかな凹凸形状のパターンが当接面に刻設されてしまうため好ましくはない。鏡面加工程度の算術平均面粗さＲａでは凹凸があまりに微少すぎては密着が生じる可能性が高いため、少なくとも硬質の載置面である場合には算術平均面粗さＲａ０．０５μｍ（触針式測定）以上であることが好ましい。
【０００６】
ここに、例えば眼鏡用レンズの原料モノマーとしてはプラスチックレンズの製造用に用いられる粘性のある熱硬化型あるいは光硬化型の化合物であれば特に限定はされない。例えばポリジエチレングリコールビスアリルカーボネート（ＣＲ−３９）、ポリウレタン樹脂、ポリチオウレタン、その他硫黄含有樹脂等が一例として挙げられる。尚、液状成形材料として熱硬化型以外の好適な材質が開発されればそれを使用することも可能である。
また、モノマーには一般にモノマーの重合を促進する重合触媒及び硬化を促進する硬化触媒をが使用される。これら触媒は、原料モノマー、樹脂の種類、重合方法によって、適宜選択することができる。また、必要に応じて、酸化防止剤、着色剤、帯電防止剤、内部離型剤などを添加することができる。
【０００７】
触媒、その他の添加剤を投入して調整したモノマーは定法に従って、真空引き又は超音波処理により脱気し、レンズ用モールドに注入し加熱又は紫外線照射により重合硬化させる。一般的に、この加熱は、２０℃から１５０℃程度まで、１０時間から１００時間程度かけて加温されるが、モノマーの種類、組み合わせにより温度、時間の条件は適宜選ばれる。次いで硬化後脱型して眼鏡用プラスチックレンズを得る。この時に得られたレンズはいわゆる未加工状態のセミフィニッシュであっても枠入れ前のいわゆる丸レンズであっても構わない。セミフィニッシュである場合には丸レンズ成形前にプラスチックレンズ基材と考えることもできる。
尚、眼鏡用プラスチックレンズに対してアニール処理を行う場合にはアニール処理の前あるいは後にハードコート膜形成工程、反射防止膜形成工程あるいはマルチコート膜形成工程によってハードコート膜やマルチコート膜を形成するようにしてもよい。その他の一般的な光学的性能の向上のための物理的あるいは化学的処理を施すことも可能である。
【０００８】
アニール処理はアニールされるべきプラスチックレンズのプラスチックに応じた所定の条件で実施される。本発明ではプラスチックレンズは不均一な微細凹凸部を有する紙片を敷いた上記トレイに載置されるか、あるいは均一あるいは不均一な微細な凹凸部が形成された載置面を有するトレイに載置されてアニールされる。アニールの条件はモノマーの材質や硬化条件によって異なる。アニール処理はガラス転移温度以上で行う必要がある。通常アニール処理は温度制御が可能な閉鎖された空間（例えば、加熱炉）で行われるが開放された条件で行うことも可能である。
【発明の効果】
【０００９】
上記各請求項に記載の発明によれば、プラスチックレンズを凹面側を下側に向けてトレイ上に載置しても場合に、トレイとの吸着が生じないためレンズのアニール処理段階における変形が防止される。
【発明を実施するための最良の形態】
【００１０】
以下実施例１〜実施例１０の眼鏡用プラスチックレンズをそれぞれ平滑なガラス面を載置面としてアニールした場合、磨りガラスの凹凸面を載置面としてアニールした場合、紙片を敷いてアニールした場合について不具合の発生率について確認した。
（実施例１）
（キシリレンジイソシアネート５０重量部、ペンタエリスリト−ルテトラキス（３−メルカプトプロピオネ−ト）５０重量部の合計１００重量部に対して、触媒としてジブチルチンジクロライド０．０３重量部を配合した均一溶液をレンズ用モ−ルドに注入し、２０℃〜１３０℃まで２０時間かけて昇温硬化させ、硬化後にモールドから離型させて屈折率１．６０、アッベ数４２の光学特性を有する外面球面のセミフィニッシュレンズを形成した。レンズの形状データは次の通りである。
・レンズ径：７５ｍｍ
・ベースカーブ（表面側）：０．７４カーブ（１．５２３換算）
・レンズ中心厚：５．９ｍｍ
（実施例２）
実施例１と同一のモノマーを使用して実施例１と同様の光学特性を有する外面球面のセミフィニッシュレンズを形成した。レンズの形状データは次の通りである。
・レンズ径：７０ｍｍ
・ベースカーブ（表面側）：０．７４カーブ（１．５２３換算）
・レンズ中心厚：８．７ｍｍ
【００１１】
（実施例３）
実施例１と同一のモノマーを使用して実施例１と同様の光学特性を有する外面球面のセミフィニッシュレンズを形成した。レンズの形状データは次の通りである。
・レンズ径：７５ｍｍ
・ベースカーブ（表面側）：０．７４カーブ（１．５２３換算）
・レンズ中心厚：５．０ｍｍ
（実施例４）
実施例１と同一のモノマーを使用して実施例１と同様の光学特性を有する外面球面のセミフィニッシュレンズを形成した。レンズの形状データは次の通りである。
・レンズ径：７０ｍｍ
・ベースカーブ（表面側）：０．７４カーブ（１．５２３換算）
・レンズ中心厚：４．９ｍｍ
【００１２】
（実施例５）
実施例１と同一のモノマーを使用して実施例１と同様の光学特性を有する外面球面のセミフィニッシュレンズを形成した。レンズの形状データは次の通りである。
・レンズ径：７５ｍｍ
・ベースカーブ（表面側）：０．９１カーブ（１．５２３換算）
・レンズ中心厚：５．０ｍｍ
（実施例６）
実施例１と同一のモノマーを使用して実施例１と同様の光学特性を有する外面球面のセミフィニッシュレンズを形成した。レンズの形状データは次の通りである。
・レンズ径：７０ｍｍ
・ベースカーブ（表面側）：０．９１カーブ（１．５２３換算）
・レンズ中心厚：９．８ｍｍ
【００１３】
（実施例７）
実施例１と同一のモノマーを使用して実施例１と同様の光学特性を有する外面球面のセミフィニッシュレンズを形成した。レンズの形状データは次の通りである。
・レンズ径：７５ｍｍ
・ベースカーブ（表面側）：０．９１カーブ（１．５２３換算）
・レンズ中心厚：４．９ｍｍ
（実施例８）
実施例１と同一のモノマーを使用して実施例１と同様の光学特性を有する外面球面のセミフィニッシュレンズを形成した。レンズの形状データは次の通りである。
・レンズ径：７０ｍｍ
・ベースカーブ（表面側）：０．９１カーブ（１．５２３換算）
・レンズ中心厚：５．６ｍｍ
【００１４】
（実施例９）
実施例１と同一のモノマーを使用して実施例１と同様の光学特性を有する外面球面のセミフィニッシュレンズを形成した。レンズの形状データは次の通りである。
・レンズ径：７５ｍｍ
・ベースカーブ（表面側）：１．１７カーブ（１．５２３換算）
・レンズ中心厚：７．１ｍｍ
（実施例１０）
実施例１と同一のモノマーを使用して実施例１と同様の光学特性を有する外面球面のセミフィニッシュレンズを形成した。レンズの形状データは次の通りである。
・レンズ径：７５ｍｍ
・ベースカーブ（表面側）：１．１７カーブ（１．５２３換算）
・レンズ中心厚：４．９ｍｍ
【００１５】
＜アニール処理＞
上記モールドからの離型によって得られた実施例１〜実施例１０のレンズを以下のようなパターンに分けて加熱炉に導入してアニール処理を行った。いずれも室温２０〜２８℃において１５分で１１０℃まで炉内温度を上昇させ、その温度で１時間保持した後３時間かけて室温まで冷却した。
１）通常の平滑なガラス板をトレイとしてその上面にレンズを載置してアニールを行う（処理Ａとする：従来の方法）。平滑なガラス板面の算術平均面粗さＲａ（触針式測定））は約０．００５μｍ程度とされる。
２）磨りガラスをトレイとして凹凸面側をを載置面としてレンズを載置してアニールを行う（処理Ｂとする：今回の発明の方法）。磨りガラスの算術平均面粗さＲａ（触針式測定））は約１μｍとされる。
３）通常の平滑なガラス板をトレイとしてそこにコート紙を敷いてレンズを載置してアニールを行う（処理Ｃとする：今回の発明の方法）。コート紙の算術平均面粗さＲａ（光学式測定）は２〜１０μｍ程度とされる。
＜検証＞
上記処理Ａ〜処理Ｃの結果としてベースカーブのカーブの変化を検証した。本実施例では他の工程への影響の大きさから±０．０７以上を不良と判断した。表１に不良品が発生した場合には各処理での炉内へのレンズの投入量に対する不良品の発生率として示し、表２に不良品の変形後の平均ベースカーブ値を示す。
【００１６】
＜結果＞
実施例１、実施例２、実施例５〜実施例７及び実施例８について従来方法の処理Ａで実施した場合でも不良品は発生しなかった。しかし、処理Ａについては実施例１に対応しレンズ中心厚が薄手とされている実施例３では投入量に対して２．４１％の発生率で不良品が見られた。同じく実施例２に対応しレンズ中心厚が薄手とされている実施例４では投入量に対して０．８１％の発生率で不良品が見られた。実施例６に対応しレンズ中心厚が薄手とされている実施例８では投入量に対して２．７９％の発生率で不良品が見られた。実施例９に対応しレンズ中心厚が薄手とされている実施例１０では投入量に対して０．７３％の発生率で不良品が見られた。これら不良品はレンズとトレイとしてのガラス面との密着によってレンズとトレイとの間に密閉空間が形成されていると判断できる。不良品の変形後の平均ベースカーブ量は表２の通りである。
一方、すべての実施例について本発明の方法である処理Ｂと処理Ｃで実施した場合については不良品はまったく発生しなかった。
【００１７】
【表１】
2008268618.tif 000002
【００１８】
【表２】
2008268618.tif 000003